КАТАЛИЗАТОР И СПОСОБ ПОЛУЧЕНИЯ ДИСТИЛЛЯТА СО СВЕРХНИЗКИМ СОДЕРЖАНИЕМ СЕРЫ

1. Способ получения композиции для использования в качестве катализатора гидродесульфирования дистиллята при получении дистиллята со сверхнизким содержанием серы, где указанный способ включает:
совместное измельчение неорганического вещества, частиц триоксида молибдена, имеющих размер частиц, находящийся в диапазоне от 0,2 до 150, и соединения никеля, дающее смесь;
формование указанной смеси в частицы; и
прокаливание указанных частиц, с образованием прокаленной смеси, где указанное прокаливание проводится при контроле температурных условий, при которых температура прокаливания находится в диапазоне от примерно 600°С (1112°F) до примерно 760°С (1400°F) в течение периода времени прокаливания, которое эффективно для получения указанной прокаленной смеси, имеющей такое распределение размера пор, что, по крайней мере, 70% общего объема пор указанной прокаленной смеси приходится на поры указанной прокаленной смеси, имеющие диаметр, находящийся в диапазоне от 70 до 150 Å, и где указанная прокаленная смесь имеет содержание молибдена в диапазоне от 7 до 22 вес.%, где весовые проценты основаны на молибдене в виде металла и общем весе прокаленной смеси, и содержание металла VIII Группы в диапазоне от 3 до 12 вес.%, где весовые проценты основаны на металле VIII Группы в его элементарной форме и общем весе прокаленной смеси.
2. Способ по п.1, где указанная смесь главным образом состоит из триоксида молибдена, соединения никеля и неорганического оксида.
3. Способ по п.1 или 2, где в указанной смеси отсутствует соединение соли молибдена.
4. Способ по п.1 или 2, где указанная стадия совместного измельчения проводится таким образом, что указанная смесь имеет значение рН, поддерживаемое в диапазоне от 3 до 6.
Å
5. Способ по п.1 или 2, где указанная прокаленная смесь имеет менее 4,5% от ее полного объема пор, приходящихся на ее поры, имеющие диаметры пор более 350 .
Å
6. Способ по п.1 или 2, где содержание указанного молибдена находится в диапазоне от 10 до 20 вес.%, где содержание указанного металла VIII Группы находится в диапазоне от 10 до 20 вес.% и где указанная прокаленная смесь имеет значение диаметра пор в диапазоне от 50  до 100 .
7. Композиция для применения в качестве катализатора гидродесульфирования дистиллята при получении дистиллята со сверхнизким содержанием серы, где указанная композиция содержит:
прокаленную смесь, полученную прокаливанием смеси, содержащей неорганический оксид, частицы триоксида молибдена, имеющие размер частиц, находящийся в диапазоне от 0,2 до 150 μм, и металл VIII Группы, выбранный из группы, состоящей из соединения никеля и соединения кобальта, где указанная прокаленная смесь имеет содержание молибдена в диапазоне от 7 до 22 вес.%, где весовые проценты основаны на молибдене в виде металла и общем весе прокаленной смеси, и содержание металла VIII Группы в диапазоне от 3 до 12 вес.%, где весовые проценты основаны на металле VIII Группы в его элементарной форме и общем весе прокаленной смеси; где указанное прокаливание проводится при контроле температурных условий, при которых температура прокаливания находится в диапазоне от примерно 600°С (1112°F) до примерно 760°С (1400°F) в течение периода времени прокаливания, которое эффективно для получения указанной прокаленной смеси, имеющей требуемую структуру пор; и где указанная требуемая структура пор включает такое распределение размера пор, что, по крайней мере, 70% общего объема пор указанной прокаленной смеси приходится на поры указанной прокаленной смеси, имеющие диаметр, находящийся в диапазоне от 70 до 150 Å.
8. Композиция по п.7, где указанная смесь главным образом состоит из триоксида молибдена, соединения никеля и неорганического оксида.
9. Композиция по п.7 или 8, где в указанной смеси отсутствует соединение соли молибдена.
Å
10. Композиция по п.п.7 или 8, где указанная прокаленная смесь имеет менее 4,5% от ее полного объема пор, приходящихся на ее поры, имеющие диаметры пор более 350 .
Å
11. Композиция по п.7 или 8, где содержание указанного молибдена находится в диапазоне от 10 до 20 вес.%, где содержание указанного металла VIII Группы находится в диапазоне от 10 до 20 вес.%, и где указанная прокаленная смесь имеет значение диаметра пор в диапазоне от 50 до 100 .
12. Способ получения дистиллята со сверхнизким содержанием серы, где способ включает:
контакт, при подходящих условиях способа десульфирования дистиллята, дистиллята исходного сырья, где указанный дистиллят исходного сырья содержит исходную концентрацию серы, находящуюся в диапазоне от 0,01 вес.% (100 вес.м.д.) до 2 вес.% (20000 вес.м.д.), с композицией по п.7 или 8 для композиции катализатора гидродесульфирования дистиллята, полученной способом по пп.1, 2, 3, 4, 5 или 6; и
получение указанного дистиллята со сверхнизким содержанием серы, имеющего вторую концентрацию серы менее чем 50 вес.м.д.
13. Способ по п.12, где указанная вторая концентрация серы менее 25 вес.м.д.
-1
14. Способ по п.12 или 13, где указанные подходящие условия процесса десульфирования дистиллята включают температуру гидродесульфирования в диапазоне от 200 до 420°С, давление реакции гидродесульфирования в диапазоне от 690 до 13800 кПа и часовую объемную скорость потока жидкости в диапазоне от 0,1 до 10 ч.